(57)【要約】【課題】  無色乃至淡色のロイコ染料と顕色剤を含有する記録層を設けた感熱記録体に於いて、良好な発色性を有し、特に記録部の耐水性と耐熱性、耐熱水性、耐光性の白紙部の保存性にも優れた感熱記録体の提供。【解決手段】  この課題は、支持体上にロイコ染料と加熱下に於いてこれを発色させる顕色化合物とを含む感熱記録層を設けた感熱記録体に於いて、該感熱記録層中に特定の白色顔料として炭酸カルシウムを用い、該ロイコ染料として３−ジブチルアミノ-６−メチル−７−アニリノフルオラン、該顕色化合物として２，４’−ジヒドロキシジフェニルスルフォン、増感剤としてシュウ酸ジ−ｐ−クロルベンジル及び２−（２’−ヒドロキシ−５’−メチルフェニル）ベンゾトリアゾールを含有し、且つ保存安定剤として１，１，３−トリス（２−メチル−４−ヒドロキシ−５−ｔ−シクロヘキシルフェニル）ブタンを含有することを特徴とする感熱記録体によって解決される。【選択図】  なし【特許請求の範囲】
【請求項１】
支持体上にロイコ染料と加熱下に於いてこれを発色させる顕色化合物とを含む感熱記録層を設けた感熱記録体に於いて、該感熱記録層中に特定の白色顔料として炭酸カルシウムを用い、該ロイコ染料として３−ジブチルアミノ-６−メチル−７−アニリノフルオラン、該顕色化合物として２，４’−ジヒドロキシジフェニルスルフォン、増感剤としてシュウ酸ジ−ｐ−クロルベンジル及び２−（２’−ヒドロキシ−５’−メチルフェニル）ベンゾトリアゾールを含有し、且つ保存安定剤として１，１，３−トリス（２−メチル−４−ヒドロキシ−５−ｔ−シクロヘキシルフェニル）ブタンを含有することを特徴とする感熱記録体。
【請求項２】
感熱記録層中の炭酸カルシウムの量が該感熱記録層の１０〜２５重量％であることを特徴とする請求項１記載の感熱記録体。
【発明の詳細な説明】
【技術分野】
【０００１】
本発明は、無色乃至淡色のロイコ染料と顕色剤を含有する記録層を設けた感熱記録体に於いて、良好な発色性を有し、記録部の保存性、特に耐水性が良好であり、且つ耐熱性、耐熱水性、耐光性の白紙部の保存性にも優れた感熱記録体に関するものである。
【背景技術】
【０００２】
無色乃至淡色のロイコ染料と顕色剤を含有する記録層を設けた感熱記録体は、比較的簡単な装置により記録画像が得られ、またハードのメンテナンスが容易である等の利点からファクシミリ、ラベルプリンター、レコーダーの記録紙等に幅広く利用されている。近年では小売店のＰＯＳラベルやハンディターミナル記録紙、レジ用紙、券売機等他分野に使用されそのニーズは拡大している。
【０００３】
しかし、用途の拡大に伴い感熱記録体の使用環境もより苛酷になりつつある。具体的には、屋外で使用する場合は感熱記録部の耐水性、高温環境下に曝された場合の白紙部の保存性（地肌カブリ）、日光による白紙部の保存性が挙げられる。また、チケット、金券、保証書用途に関しては、９０℃程度の高温の飲料物に接した際の白紙部の保存性（耐熱水性）が要望されるに至っている。
【０００４】
これら欠点の内、耐熱性、耐光性に対する白紙部の保存性を改良するために、特定の顕色化合物と紫外線吸収剤を使用する方法が特許文献１に記載されているが、記録感度と記録部の耐水性を始めとする記録部や白紙部の耐熱水性を改善するに至っていない。
【０００５】
また、白紙部の耐熱水性を改善する方法として顕色化合物にＮ−ｐ−トリエンスルホニル−Ｎ'−３−（ｐ−トリエンスルホニルオキシ）フェニルウレアと白色顔料として水酸化アルミニウムを用いた感熱記録体が特許文献２に記載されているが長期に渡って紫外線に曝された場合、白紙部が黄変してしまう。
【特許文献１】特開２００１−２７０１４７
【特許文献２】特開２０００−３５９０８４
【発明の開示】
【発明が解決しようとする課題】
【０００６】
本発明の課題は、無色乃至淡色のロイコ染料と顕色剤を含有する記録層を設けた感熱記録体に於いて、良好な発色性を有し、特に記録部の耐水性と耐熱性、耐熱水性、耐光性の白紙部の保存性にも優れた感熱記録体を提供することである。
【課題を解決するための手段】
【０００７】
この課題は、支持体上にロイコ染料と加熱下に於いてこれを発色させる顕色化合物とを含む感熱記録層を設けた感熱記録体に於いて、上記課題を解決する為に、該感熱記録層中に特定の白色顔料として炭酸カルシウムを用い、該ロイコ染料として３−ジブチルアミノ-６−メチル−７−アニリノフルオラン、該顕色化合物として２，４’−ジヒドロキシジフェニルスルフォン、増感剤としてシュウ酸ジ−ｐ−クロルベンジル及び２−（２’−ヒドロキシ−５’−メチルフェニル）ベンゾトリアゾールを含有し、且つ保存安定剤として１，１，３−トリス（２−メチル−４−ヒドロキシ−５−ｔ−シクロヘキシルフェニル）ブタンを用いることを特徴とする感熱記録体によって解決される。
【０００８】
本発明の有利な実施態様の一つは、感熱記録層中の炭酸カルシウムの量が該感熱記録層の１０〜２５重量％、好ましくは１０〜２０重量％であることを特徴とする感熱記録体である。
【発明の効果】
【０００９】
これにより良好な発色性を示しつつ、記録部の耐水性と白紙部の耐熱性、耐熱水性、耐光性に優れた感熱記録体を得ることができる。
【発明を実施するための最良の形態】
【００１０】
以下に本発明の感熱記録体について、詳細に説明する。
感熱記録層中に白色顔料として炭酸カルシウムを用い、ロイコ染料として３−ジブチルアミノ-６−メチル−７−アニリノフルオラン、顕色化合物として２，４’−ジヒドロキシジフェニルスルフォン、増感剤としてシュウ酸ジ−ｐ−クロルベンジル及び２−（２’−ヒドロキシ−５’−メチルフェニル）ベンゾトリアゾールを用いることにより発色性と上記課題である白紙部の耐熱性、耐熱水性、耐光性に優れる感熱記録体を得ることができる。一般に用いられる増感剤であるステアリン酸アミド、ｍ−ターフェニール、シュウ酸ジベンジル、シュウ酸ジ−ｐ−メチルベンジルエステル、１，２−ビス（３，メチルフェノキシ）エタン等を用いた場合は、発色性は得られても白紙部の耐熱性、耐熱水性、耐光性は得ることができない。また、本発明の２−（２’−ヒドロキシ−５’−メチルフェニル）ベンゾトリアゾールは紫外線吸収剤として作用するため、耐光性に優れた効果が得られる。
【００１１】
また、該感熱記録層中の炭酸カルシウムの量は感熱記録層の１０〜２５重量％、好ましくは１０〜２０重量部である。感熱記録層中の炭酸カルシウムの量が１０重量％未満の場合には塗液の保存性が悪化し、保存時に変色する恐れがある。２５重量％より多いと耐水性および耐光性が実用に耐えない水準に悪化する。感熱保存性向上剤として１，１，３−トリス（２−メチル−４−ヒドロキシ−５−ｔ−シクロヘキシルフェニル）ブタンを用いることで、前記した白紙部の耐熱性、耐熱水性、耐光性を損なうことなく、記録部の耐水性に優れた感熱記録体を得ることができる。
【００１２】
炭酸カルシウム以外の特定材料の使用量としては特に限定されないが、感熱記録層全固形分を基準として、ロイコ染料が５〜２０重量％、顕色化合物はロイコ染料を基準として１００〜３００重量％、増感剤であるシュウ酸ジ−ｐ−クロルベンジルおよび２−（２’−ヒドロキシ−５’−メチルフェニル）ベンゾトリアゾールが各々２０〜１００重量％、保存性向上剤２５〜１５０重量％程度が好ましい。
【００１３】
感熱記録層中に含まれるこれら感熱記録層用塗液は一般に水を媒体とし、アトライター、ボールミル、サンドグラインダー等の攪拌・粉砕機により、各種感熱材料を各々別々に、または、2種類以上を分散・粉砕するなどして調製される。
【００１４】
塗液中には通常バインダーとして、ポリビニルアルコール、スルホニル変性ポリビニルアルコール、カルボキシル変性ポリビニルアルコール、珪酸変性ポリビニルアルコール、メチルセルロース、デンプン類、カルボキシメチルセルロース、ヒドロキシエチルセルロース、カゼイン、スチレン・ブタジエン共重合エマルジョン、アクリル酸エステル共重合体系ラテックス、ポリウレタン樹脂等の少なくとも１種が全固形分の５〜４０重量％程度配合される。
【００１５】
本発明の感熱記録層はロイコ染料と顕色化合物と増感剤とバインダーを主成分とするが必要に応じ一般の感熱記録紙に用いられるワックス類、金属石鹸類、顔料を配合しても良い。ワックス類としてはカルナバワックス等の天然ワックス、パラフィンワックス、ポリエチレンワックス等の合成ワックスが挙げられ、金属石鹸としてはステアリン酸亜鉛、ステアリン酸カルシウム、ステアリン酸アルミニウム、オレイン酸亜鉛等が挙げられる。
【００１６】
また、感熱記録体の最上層に水溶性高分子樹脂または、水不溶性高分子と顔料を主体とした保護層を感熱記録層上に設けることでより一層の保存性と走行性を向上させた感熱記録体を得ることができる。
【００１７】
保護層の調製方法としては、ポリビニルアルコール、スルホニル変性ポリビニルアルコール、カルボキシル変性ポリビニルアルコール、珪酸変性ポリビニルアルコール、メチルセルロース、デンプン類、カルボキシメチルセルロース、ヒドロキシエチルセルロース、カゼイン、アクリルエマルジョン、ポリウレタン樹脂等のバインダーと炭酸カルシウム、カオリン、シリカ、水酸化アルミニウム等の顔料を混合、攪拌して調製される。保護層の塗布量としては０．２〜５ｇ／ｍ２、好ましくは０．５〜３ｇ／ｍ２である。更に、感熱記録層には記録機器や記録ヘッドとの接触に
よってステッキングを生じないように、塗液中にステアリン酸亜鉛、ステアリン酸カルシウム、パラフィンワックス等の分散液を添加することもできる。
【００１８】
以上の成分を用いて保護層液を調製し、該液を感熱記録体の最上層に塗布、乾燥し目的とする保護層とする。
【００１９】
本発明の感熱記録体は平滑性及び断熱性を得るため、必要に応じて感熱記録層と支持体との間にアンダーコート層を設けることができる。このアンダーコート層の塗布量としては１〜１５ｇ／ｍ２が好ましく、より好ましくは２〜１０ｇ／ｍ２である。
【００２０】
アンダーコート層に用いられる顔料は焼成カオリンが一般的であるが、炭酸カルシウム、タルク、カオリン、酸化亜鉛、水酸化アルミニウム、水酸化マグネシウム、シリカ、アルミナ等の無機顔料、スチレン／アクリル樹脂、ポリエチレン樹脂、ポリプロピレン樹脂、ポリスチレン樹脂、アクリル樹脂等の有機顔料を用いることができる。また、より一層の断熱性を得る為により細孔を多く持つ無機／有機顔料、中空粒子、発泡粒子、エアーカプセルを用いても効果的である。
【００２１】
アンダーコート層に用いられるバインダーとしては従来公知のポリビニルアルコール、カルボキシル変性ポリビニルアルコール、スルホニル変性ポリビニルアルコール、珪酸変性ポリビニルアルコール、メチルセルロース、デンプン類、カルボキシメチルセルロース、ヒドロキシエチルセルロース、カゼイン、スチレン・ブタジエン共重合エマルジョン、アクリル酸エステル共重合体系ラテックス、ポリウレタン樹脂、酢酸ビニル樹脂、エチレン酢酸ビニル樹脂が挙げられる。
【００２２】
また、前記感熱層、保護層、アンダーコート層には発明の効果を損なわない範囲で一般に公知の耐水化剤を含有させることができる。例えばホルマリン、グリオキザール、メラミン樹脂、ポリアミド樹脂、ポリエチレンイミン樹脂等が挙げられる。
【００２３】
支持体としては紙が一般的であるが、ポリエチレンテレフタレートやポリプロピレン等の合成樹脂フィルム、ポリエチレン、ポリプロピレン等の合成樹脂と紙を張り合わせたもの、あるいはラミネートしたものを用いても良い。
【００２４】
また、支持体の裏面に保護層を設けることも勿論可能で、感熱記録体製造分野での保護層の形成に関する各種の公知技術を使用することができる。
【００２５】
次に本発明の代表的な使用条件及び製造条件を記す。
実施例:
以下に本発明を実施例により、更に具体的に説明するが、本発明は、勿論これらに限定されるものではない。また、特に断らない限り実施例、比較例中の部及び%はそれぞれ重量部及び重量%を示す。
【実施例１】
【００２６】
（アンダーコート層の形成）
焼成クレー(４０％分散液)                                      ４５重量部、
ポリビニルアルコール(１５％水溶液)                            ３５重量部、
水                                                            ２０重量部。
上記各成分を互いに混合しアンダーコート用塗液を調製した。この液を乾燥後の塗布量が６ｇ／ｍ2となるように上質紙に塗布・乾燥しアンダーコート層を形成した。
（Ａ−１液の調製）
３−ジブチルアミノ−６−メチル−７−アニリノフルオラン        ３０重量部、
ポリビニルアルコール(１５％水溶液)                            ４５重量部、
水                                                            ２５重量部。
この組成物をサンドグラインダーで平均粒子径が０．６μmとなるまで粉砕し、Ａ−１液を得た。
（Ｂ−１液の調製）
２，４’−ジヒドロキシジフェニルスルホン                      ４０重量部、
ポリビニルアルコール（１５％水溶液）                          ３０重量部、
水                                                            ３０重量部。
この組成物をサンドグラインダーで平均粒子径が1μmとなるまで粉砕し、Ｂ−１液を得た。
（Ｃ−１液の調製）
シュウ酸ジ−ｐ−クロルベンジル                                  ３０重量部、
ポリビニルアルコール（１５％水溶液）                            ３０重量部、
水                                                              ４０重量部。
この組成物をサンドグラインダーで平均粒子径が1μmとなるまで粉砕し、Ｃ−１液を得た。
（Ｃ−２液の調製）
２−（２’−ヒドロキシ−５’−メチルフェニル）ベンゾトリアゾール３０重量部、
ポリビニルアルコール（１５％水溶液）                            ３０重量部、
水                                                              ４０重量部。
この組成物をサンドグラインダーで平均粒子径が1μmとなるまで粉砕し、Ｃ−２液を得た。
（Ｄ−１液の調製）
炭酸カルシウム（５５％分散液）                                  ２５重量部、
ポリビニルアルコール（１５％水溶液）                            ３０重量部、
ステアリン酸亜鉛（３０％分散液）                                  ５重量部、
水                                                              ４０重量部。
この組成物を分散機で分散し、Ｄ−１液とした。
（Ｅ−１液の調製）
１，１，３−トリス（２−メチル−４−ヒドロキシ−５−ｔ−シクロヘキシルフェニル）ブタン
２０重量部、
ポリビニルアルコール（１５％水溶液）                              ３０重量部、
水                                                                ５０重量部。
この組成物をサンドグラインダーで平均粒子径が1μmとなるまで粉砕し、Ｅ−１液を得た。
【００２７】
（記録層の形成）
Ａ−１液１５重量部、Ｂ−１液２３重量部、Ｃ−１液７．５重量部、Ｃ−２液７．５重量部、Ｄ−１液４０部重量部、Ｅ−１液７部この組成物を混合、攪拌し感熱層用塗液とした。得られた感熱層用塗液を上記アンダーコート層上に乾燥重量が６ｇ／ｍ2となるように塗布、乾燥し感熱記録層を形成した。その後、スーパーカレンダーでベック平滑度が６００秒以上になるように処理して目的の感熱記録体を得た。感熱記録層の炭酸カルシウム含有量は計算値で１８．３重量％である。
【実施例２】
【００２８】
（Ｄ−２液の調製）
炭酸カルシウム（５５％分散液）                                  １４重量部、
ポリビニルアルコール（１５％水溶液）                            ３０重量部、
ステアリン酸亜鉛（３０％分散液）                                  ５重量部、
水                                                              ５１重量部。
この組成物を分散機で分散し、Ｄ−２液とした。実施例１に於いてＤ−１液の替わりにＤ−２液を用いた以外は実施例１と同様にして感熱記録体を得た。感熱記録層の炭酸カルシウム含有量は計算値で１０．７重量％である。
【実施例３】
【００２９】
（Ｄ−３液の調製）
炭酸カルシウム（５５％分散液）                                   ４２重量部、
ポリビニルアルコール（１５％水溶液）                             ３０重量部、
ステアリン酸亜鉛（３０％分散液）                                   ５重量部、
水                                                               ２３重量部。
この組成物を分散機で分散し、Ｄ−３液とした。実施例１に於いてＤ−１液の替わりにＤ−３液を用いた以外は実施例１と同様にして感熱記録体を得た。感熱記録層の炭酸カルシウム含有量は計算値で２３．８重量％である。
【実施例４】
【００３０】
実施例１に於いてＣ−２液７．５重量部をＣ−２液１２．５重量部とした以外は実施例１と同様にして感熱記録体を得た。感熱記録層の炭酸カルシウム含有量は計算値で１７．３重量％である。
［比較例１］
【００３１】
（Ａ−２液の調製）
３−イソアミルエチルアミノ−６−メチル−７−アニリノフルオラン  ３０重量部、
ポリビニルアルコール（１５％水溶液）                            ４５重量部、
水                                                              ２５重量部。
この組成物をサンドグラインダーで平均粒子径が０．６μmとなるまで粉砕し、Ａ−２液を得た。
実施例１に於いてＡ−１液の替わりにＡ−２液を使用した以外は、実施例１と同様にして感熱記録体を得た。
［比較例２］
【００３２】
（Ｂ−２液の調製）
４−ヒドロキシ−４’−イソプロポキシジフェニルスルフォン        ４０重量部、
ポリビニルアルコール（１５％水溶液）                            ３０重量部、
水                                                              ３０重量部。
この組成物をサンドグラインダーで平均粒子径が1μmとなるまで粉砕し、Ｂ−２液を得た。実施例１に於いてＢ−１液の替わりにＢ−２液を使用した以外は、実施例１と同様にして感熱記録体を得た。
［比較例３］
【００３３】
実施例１に於いてＣ−１液及びＣ−２液の替わりに、ステアリン酸アマイド（３０％水溶液）１５部を使用した以外は、実施例１と同様にして感熱記録体を得た。
［比較例４］
【００３４】
（Ｃ−３液の調製）
シュウ酸ジ−ｐ−メチルベンジル                                    ３０重量部、
ポリビニルアルコール（１５％水溶液）                              ３０重量部、
水                                                                ４０重量部。
この組成物をサンドグラインダーで平均粒子径が1μmとなるまで粉砕し、Ｃ−３液を得た。
実施例１に於いてＣ−１液及びＣ−２液の替わりにＣ−３液を１５重量部用いた以外は実施例１と同様にして感熱記録体を得た。
［比較例５］
【００３５】
実施例１に於いてＥ−１液を使用しなかった以外は実施例１と同様にして感熱記録体を得た。
［比較例６］
【００３６】
（Ｅ−２液の調製）
４，４’−チオ−ビス（３−メチル−６−ｔブチルフェノール）        ２０重量部、
ポリビニルアルコール（１５％水溶液）                              ３０重量部、
水                                                                ５０重量部。
実施例１に於いてＥ−１液の変わりにＥ−２液を使用した以外は実施例１と同様にして感熱記録体を得た。
［比較例７］
【００３７】
（Ｄ−４液の調製）
炭酸カルシウム（５５％分散液）                                    ６５重量部、
ポリビニルアルコール（１５％水溶液）                              ３０重量部、
ステアリン酸亜鉛（３０％分散液）                                    ５重量部、
この組成物を分散機で分散し、Ｄ−４液とした。実施例１に於いてＤ−１液の替わりにＤ−４液を用いた以外は実施例１と同様にして感熱記録体を得た。感熱記録層の炭酸カルシウム含有量は計算値で３５．７重量％である。
［比較例８］
【００３８】
（Ｄ−５液の調製）
水酸化アルミニウム（５５％分散液）                              ２５重量部、
ポリビニルアルコール（１５％水溶液）                            ３０重量部、
ステアリン酸亜鉛（３０％分散液）                                  ５重量部、
水                                                              ４０重量部。
この組成物を分散機で分散し、Ｄ−５液とした。実施例１に於いてＤ−１液の替わりにＤ−５液を用いた以外は実施例１と同様にして感熱記録体を得た。
［比較例９］
【００３９】
（Ｄ−６液の調製）
非晶質シリカ（２５％分散液）                                    ５０重量部、
ポリビニルアルコール（１５％水溶液）                            ３０重量部、
ステアリン酸亜鉛（３０％分散液）                                  ５重量部、
水                                                              １５重量部。
この組成物を分散機で分散し、Ｄ−６液とした。実施例１に於いてＤ−１液の替わりにＤ−６液を用いた以外は実施例１と同様にして感熱記録体を得た。
【００４０】
上記実施例および比較例で得られた感熱記録体について次の評価を行ない、その結果を第１表に示す。
【００４１】
（１）発色性試験：
感熱試験機  ＴＨ−ＦＭＲ（大倉電機（製））を使用して評価した。印字は下記の条件で行った。
印加電圧        ２４．０Ｖ、
印字パルス巾    １．０ｍｓｅｃ、
印字エネルギー  ０．４５ｍｊ／ｄｏｔ。
記録部及び白紙部の濃度を大日本スクリーン製造（製）ＤＭ−４４０型反射濃度計で測定した。
記録部の濃度が１．３２以上、また白紙部の濃度が０．０７以下であれば、実用上問題ない。
【００４２】
（２）耐熱性試験：
８０℃の高温度乾燥条件下に１２時間保存した後、保存後の白紙部の濃度を測定した。
白紙部の濃度が０．１５以下であれば、実用上問題ない。
【００４３】
（３）熱水性試験：
９０℃の熱水に５秒間浸漬した後、自然乾燥させ白紙部の濃度を測定した。
白紙部の濃度が０．１５以下であれば、実用上問題ない。
【００４４】
（４）耐光性試験：
屋外直射日光に５日間曝した後、白紙部の濃度を測定した。
白紙部の濃度が０．１５以下であれば、実用上問題ない。
【００４５】
（５）耐水性試験：
水道水に２４時間浸漬した後、記録部の濃度を測定し、下記の式にて残存率を求めた。
残存率（％）＝処理後の濃度／処理前の濃度×１００ 。
残存率が８０％以上であれば、実用上問題ない。
【００４６】
【表１】
2005262819.tif 000002
【００４７】
第１表に示す如く実施例１〜４で得られた感熱記録体は、記録部の濃度が１．３２以上と優れており、良好な発色性を示し、耐熱性に関しては０．１５以下と優れている。これらの値は、ロイコ染料として３−ジブチルアミノ-６−メチル−７−アニリノフルオランでなく３−イソアミルエチルアミノ−６−メチル−７−アニリノフルオランを使用している比較例１、顕色化合物として２，４−ジヒドロキシジフェニルスルホンでなく４−ヒドロキシ−４‘−イソプロポキシジフェニルスルホンを使用している比較例２、増感剤としてシュウ酸ジ−p-クロルベンジルと２−（２’−ヒドロキシ−5'-メチルフェニル）ベンゾリトリアゾールとの組合せの代わりにステアリン酸アマイドまたはシュウ酸ジ−p-クロルベンジルだけを使用している比較例３および４に比較して格段に優れていることが判る。更に耐熱水性に関しても、本発明の実施例の場合には白色部の濃度が０．１４以下であり、比較例１〜４の場合の３〜７分の１であり、格段に優れております。耐光性に関しても、本発明の実施例の場合には０．１４であるのに、比較例１〜４の場合には０．２０〜０．３０と本発明の感熱記録体の方が格段に優れていることが判る。耐光性も本発明の実施例では０．１４以下であるのに対して、比較例１〜４の場合には０．２０〜０．２４と本発明の感熱記録体の耐光性が改善されていることが判る。耐水性も比較例１〜４の場合と同等以上であることが判る。以上の通り、本発明の感熱記録体は耐熱性、耐熱水性および耐光性に関して比較例のものに比べ格段に優れているだけでなく、発色性も耐水性も比較例１〜４のものと同等以上であるという効果を達成している。
保存安定剤として１，１，３−トリス（２−メチル−４−ヒドロキシ−５−ｔ−シクロヘキシルフェニル）ブタンを含有している本発明の実施例では耐水性に関して実用値８０％をはるかに超えた８４％以上の値を達成しているのに、これを含有していない比較例５の場合には、耐水性が６０％と非常に悪く、代わりに４，４‘−チオ−ビス（３−メチル−６−ｔ−ブチルフェノール）を使用した比較例６の場合には、耐熱水性が０．３１と実用に耐えない値となっている。
したがって、該ロイコ染料として３−ジブチルアミノ-６−メチル−７−アニリノフルオラン、顕色化合物として２，４’−ジヒドロキシジフェニルスルフォン、増感剤としてシュウ酸ジ−ｐ−クロルベンジル及び２−（２’−ヒドロキシ−５’−メチルフェニル）ベンゾトリアゾールを含有し、且つ保存安定剤として１，１，３−トリス（２−メチル−４−ヒドロキシ−５−ｔ−シクロヘキシルフェニル）ブタンを含有しそして白色顔料として炭酸カルシウムを含有する感熱記録体によって初めて、地肌部の保存性が良好で、且つ卓越した耐熱性、耐熱水性、耐光性および耐水性が達成されることが判る。
白色顔料として炭酸カルシウムでなく水酸化アルミニウムを使用した比較例８の場合には、耐熱性耐および熱水性が不十分であり、代わりに非晶質シルカカルシウムを使用した比較例９の場合には、耐熱水性、耐光性および耐水性が悪いことが判る。
白色顔料としての炭酸カルシウムの含有量が感熱記録層の３５．６重量％である比較例７の場合には、十分な耐水性を達成することができないのに、炭酸カルシウムの含有量が感熱記録層に対して１０〜２５重量％の範囲内にある実施例１〜４（それぞれの炭酸カルシウム含有量は１８．３重量％、１０．７重量％、２３．８重量％、１７．３重量％）の場合には優れた耐水性が達成されることがわかる。